(57)【特許請求の範囲】
【請求項１】
複層金属化キャストフィルムであって、
ａ．０．９４ｇ／ｃｃ超の密度及び１．３ｇ／１０分以下のメルトインデックスを有するポリエチレンを含む第１の層（コア）と、
ｂ．内表面及び外表面を有し、かつ０．９４ｇ／ｃｃ超の密度及び２．０ｇ／１０分以上のメルトインデックスを有するポリエチレンを含む第２の層であって、前記第２の層の前記外表面が、前記第１の層の反対側を向き、前記第２の層が、前記第２の層の前記外表面上に堆積した金属及び／または金属酸化物を更に含む、前記第２の層と
を含み、
前記複層金属化キャストフィルムは、ＡＳＴＭ Ｄ−２４５７に従い４５°の角度で測定される少なくとも７０．６の光沢を有する、複層金属化キャストフィルム。
【請求項２】
前記第２の層の前記外表面が、コロナ処理及び／またはプラズマ処理された表面であり、かつ少なくとも３８ダイン／ｃｍの範囲内の表面エネルギーを有する、請求項１に記載の複層金属化キャストフィルム。
【請求項３】
前記フィルムが、０．１〜３の光学密度を有する、請求項１に記載の複層金属化キャストフィルム。
【請求項４】
前記第２の層が、０．３未満の摩擦係数を有する、請求項１に記載の複層金属化キャストフィルム。
【請求項５】
前記フィルムが１．５以上の光学密度を有し、かつ、前記フィルムは、前記第２の層が金属化されないことを除き同一の構造及び組成を有する比較フィルムと比較して、改善したバリア特性を呈する、請求項１に記載の複層金属化キャストフィルム。
【請求項６】
前記第１の層は、０．９４ｇ／ｃｃ超の密度及び１．３ｇ／１０分以下のメルトインデックスを有する前記ポリエチレンを前記第１の層の重量に基づき５０〜１００重量パーセント含む、請求項１に記載の複層金属化キャストフィルム。
【請求項７】
前記第２の層は、０．９４ｇ／ｃｃ超の密度及び２．０ｇ／１０分以上のメルトインデックスを有する前記ポリエチレンを前記第２の層の重量に基づき１００重量パーセント含む、請求項１に記載の複層金属化キャストフィルム。
【請求項８】
前記第１の層は、前記複層金属化キャストフィルムの３０〜８０重量パーセントを構成する、又は、前記第１の層は、前記複層金属化キャストフィルムの４０〜７０重量パーセントを構成する、請求項１に記載の複層金属化キャストフィルム。
【請求項９】
前記第２の層は、前記複層金属化キャストフィルムの２０〜７０重量パーセントを構成する、又は、前記第２の層は、前記複層金属化キャストフィルムの３０〜６０重量パーセントを構成する、請求項１に記載の複層金属化キャストフィルム。
【発明の詳細な説明】
【技術分野】
【０００１】
本発明は、複層金属化キャストフィルム及びそれから作製されるパッケージングに関する。
【背景技術】
【０００２】
積層フィルムは、パッケージング用途のために幅広く使用されている。基材の選択は、少なくとも部分的には、最終用途の機能的要件（例えば、熱安定性、バリア、耐酷使性、及び／または封着）に依存する。あるいは、パッケージの審美性（例えば、高光沢、透明性、及び／または装飾印刷）が、基材の選択に影響を与え得る。パッケージング市場のうちの相当部分は、消費者に対する影響を増大させるために、積層パッケージの外部層として光沢性フィルムを使用する。いくつかの用途では、金属化フィルムの使用はまた、そのようなフィルムによって提供される外観及びバリア特性の両方ために使用される。
【０００３】
典型的な金属化基材としては、ポリプロピレン（ＰＰ）、二軸配向ポリプロピレン（ＢＯＰＰ）、及びポリエチレンテレフタレート（ＰＥＴ）が挙げられる。ポリエチレン系フィルムは一般に、それらの金属接着及び結合強度が不良であるため、金属化フィルムの基材としては使用されない。むしろ、ポリエチレン系層またはフィルムは一般に、内部基材として使用され、摩擦係数を低下させるために移行性スリップ剤の添加を必要とする。移行性スリップの添加は、ポリエチレン系フィルムまたは層表面上への金属の接着を更に一層低下させることが知られている。
【発明の概要】
【０００４】
第１の実施形態において、本発明は、０．９４ｇ／ｃｃ超の密度及び１．３ｇ／１０分以下のメルトインデックスを有するエチレン系ポリマーを含む、第１の層と、内表面及び外表面を有し、かつ０．９４ｇ／ｃｃ超の密度及び２．０ｇ／１０分以上のメルトインデックスを有するエチレン系ポリマーを含む、第２の層であって、第２の層の外表面が、第１の層の反対側を向き、第２の層が、外表面上に堆積した金属及び／または金属酸化物層を更に含む、第２の層と、を含む、複層金属化キャストフィルムを提供する。封着性能を提供するために、第３の層がまた追加されてもよく、０．９４ｇ／ｃｃ未満の密度及び２．０ｇ／１０分以上のメルトインデックスを有するエチレン系ポリマーを含む。
【発明を実施するための形態】
【０００５】
本明細書で使用される場合、「ポリマー」という用語は、同一の種類または異なる種類のものであるかに関わらず、モノマーの重合によって調製されたポリマー化合物を指す。したがって、ポリマーという総称は、通常１種類のモノマーのみから調製されたポリマーを指すために用いられる「ホモポリマー」という用語、及び２つ以上の異なるモノマーから調製されたポリマーを指す「コポリマー」を包含する。
【０００６】
「ポリエチレン」は、５０重量％超のエチレンモノマーに由来している単位を含むポリマーを意味するものとする。これは、ポリエチレンホモポリマーまたはコポリマー（２つ以上のコモノマーに由来する単位を意味する）を含む。当該技術分野において既知であるポリエチレンの一般的な形態としては、低密度ポリエチレン（ＬＤＰＥ）、直鎖状低密度ポリエチレン（ＬＬＤＰＥ）、超低密度ポリエチレン（ＵＬＤＰＥ）、超低密度ポリエチレン（ＶＬＤＰＥ）、直鎖状及び実質的直鎖状低密度樹脂の両方を含むシングルサイト触媒直鎖状低密度ポリエチレン（ｍ−ＬＬＤＰＥ）、及び高密度ポリエチレン（ＨＤＰＥ）が挙げられる。これらのポリエチレン材料は一般に、当該技術分野において既知であるが、以下の説明は、これらの異なるポリエチレン樹脂のうちのいくつかの間の違いを理解する上で有益であり得る。
【０００７】
「ＬＤＰＥ」という用語はまた、「高圧エチレンポリマー」または「高分岐ポリエチレン」とも呼ばれる場合もあり、１４，５００ｐｓｉ（１００ＭＰａ）超の圧力で、過酸化物などのフリーラジカル開始剤を使用して、オートクレーブ反応器または管状反応器内でポリマーが部分的または全体的に単独重合または共重合されることを意味するように定義される（例えば、本明細書に参照によって組み込まれる米国第４，５９９，３９２号を参照されたい）。ＬＤＰＥ樹脂は典型的に、０．９１６〜０．９４０ｇ／ｃｃの範囲内の密度を有する。
【０００８】
「ＬＬＤＰＥ」という用語は、従来のチーグラー・ナッタ触媒系を使用して作製された樹脂、及びメタロセンなどのシングルサイト触媒を使用して作製された樹脂（「ｍ−ＬＬＤＰＥ」と呼ばれることもある）の両方を含む。ＬＬＤＰＥは、ＬＤＰＥよりも少ない長鎖分枝を含有し、米国特許第５，２７２，２３６号、米国特許第５，２７８，２７２号、米国特許第５，５８２，９２３号、及び米国特許第５，７３３，１５５号に更に定義される実質的直鎖状エチレンポリマー；米国特許第３，６４５，９９２号におけるものなどの均一分岐直鎖状エチレンポリマー組成物；米国特許第４，０７６，６９８号に開示されるプロセスに従って調製されるものなどの不均一分岐エチレンポリマー；ならびに／またはこれらのブレンド（米国第３，９１４，３４２号または米国第５，８５４，０４５号に開示されるものなど）が挙げられる。直鎖状ＰＥは、当該技術分野において既知である任意の種類の反応器または反応器構成を使用して、気相、溶液相、もしくはスラリー重合、またはこれらの任意の組み合わせによって作製することができる（気相及び溶液相反応器が最も好ましい）。
【０００９】
「ＨＤＰＥ」という用語は、一般にチーグラー・ナッタ触媒、クロム触媒、またはメタロセン触媒によってすら調製される、約０．９４０ｇ／ｃｃ超の密度を有するポリエチレンを指す。
【００１０】
本発明において、以下の分析方法が使用される。
密度は、ＡＳＴＭ  Ｄ７９２に従って判定される。
「メルトインデックス」は、「Ｉ２」とも呼ばれ、ＡＳＴＭ  Ｄ１２３８（１９０℃、２．１６ｋｇ）に従って判定される。
２％セカント係数は、ＡＳＴＭ  Ｄ８８２に従って判定される。
エルメンドルフ引裂は、ＡＳＴＭ  Ｄ−１９２２に従って判定される。
光沢は、ＡＳＴＭ  Ｄ−２４５７に従って４５°の角度で判定される。
結果として得られるフィルムのヘイズは、トータルヘイズ（つまり、内部ヘイズ足す外部ヘイズ）を指し、ＡＳＴＭ  Ｄ１００３に従って判定される。
清澄度は、ＡＳＴＭ  Ｄ１７４６に従って判定される。
摩擦係数（ＣＯＦ）は、ＡＳＴＭ  Ｄ−１８９４に従って測定される。
積層結合は、ＡＳＴＭ  Ｆ９０４に従って測定される。
【００１１】
フィルム
本発明は、複層金属化キャストフィルムであって、
ａ．０．９４ｇ／ｃｃ超の密度及び１．３ｇ／１０分以下のメルトインデックスを有するエチレン系ポリマーを含む、第１の層と、
ｂ．内表面及び外表面を有し、かつ０．９４ｇ／ｃｃ超の密度及び２．０ｇ／１０分以上のメルトインデックスを有するエチレン系ポリマーを含む、第２の層であって、第２の層の外表面が、第１の層の反対側を向き、第２の層が、外表面上に堆積した金属及び／または金属酸化物層を更に含む、第２の層と、を含む、複層金属化キャストフィルムを提供する。
【００１２】
特定の一実施形態において、本フィルムは、２ｇ／１０分以上のメルトインデックス及び０．９４ｇ／ｃｃ未満の密度を有するエチレン系ポリマーを含む、第３の層を更に含み、第３の層は、本フィルムの第２の外部層である。エチレン系ポリマーは、第２及び第３の層のそれぞれにおいて同一のポリマーであってもよいが、そうでなくてもよい。
【００１３】
（少なくとも２つの外部層または外側層が存在する場合、内側層またはコア層である）第１の層は一般に、フィルムの３０〜８０重量パーセント、より好ましくはキャストフィルムの４０〜７０重量パーセントを構成する。第２の層は一般に、キャストフィルムの２０〜７０重量パーセント、より好ましくはキャストフィルムの３０〜６０重量パーセントを構成する。存在する場合、第３の層が、第２の層とおおよそ同一の厚さであることが一般に好ましく、故に、存在する場合、第３の層及び第２の層がそれぞれ、キャストフィルムの５〜４０重量パーセント、より好ましくはキャストフィルムの１０〜３０重量パーセントを含むことが一般に好ましい。本キャストフィルムが追加の層を含み得ることもまた企図される。これらの層は、追加の機能性を提供するように選択することができ、例えば、バリア特性は、エチレンビニルアルコール（ＥＶＯＨ）、ポリアミド（ＰＡ）、または塩化ポリビニリデン（ＰＶＤＣ）を含むバリア層によって改善することができる。
【００１４】
本発明のフィルムの第１の層は、高密度ポリエチレンポリマー（ＨＤＰＥ）を含む。ＨＤＰＥ材料は、当該技術分野において既知であり、一般に少なくとも０．９４ｇ／ｃｃの密度を有する直鎖状ポリエチレン材料を指す。本発明において、任意の種類のＨＤＰＥを使用することができる。これには、米国特許第５，２７２，２３６号、米国特許第５，２７８，２７２号、米国特許第５，５８２，９２３号、及び米国特許第５，７３３，１５５号に更に定義される実質的直鎖状エチレンポリマー；米国特許第３，６４５，９９２号におけるものなどの均一分岐直鎖状エチレンポリマー組成物；米国特許第４，０７６，６９８号に開示されるプロセスに従って調製されるものなどの不均一分岐エチレンポリマー；ならびに／またはこれらのブレンド（米国第３，９１４，３４２号または米国第５，８５４，０４５号に開示されるものなど）が挙げられる。ＨＤＰＥは、当該技術分野において既知である任意の種類の反応器または反応器構成を使用して、気相、溶液相、もしくはスラリー重合、またはこれらの任意の組み合わせによって作製することができる（気相及びスラリー相反応器が最も好ましい）。好ましいＨＤＰＥ樹脂は、Ｔｈｅ  Ｄｏｗ  Ｃｈｅｍｉｃａｌ  Ｃｏｍｐａｎｙによって、例えば、ＤＯＷＬＥＸ（商標）２０５０Ｂ及びＥＬＩＴＥ（商標）５９６０Ｇの商品名で販売される。
【００１５】
第１の層（少なくとも３層を有する構造における内部層）中に使用するためのＨＤＰＥ構成成分は、少なくとも０．９４０ｇ／ｃｃの密度を有する。少なくとも０．９４０ｇ／ｃｃからの全ての個々の値及び下位範囲が本明細書に含まれ、開示される。例えば、ＨＤＰＥ密度の下限は、０．９４０、０．９４２、０．９５、または０．９５５ｇ／ｃｃであり得る。特定の一実施形態において、ＨＤＰＥは、０．９６９ｇ／ｃｃ以下の密度を有する  ０．９６９ｇ／ｃｃ以下からの全ての個々の値及び下位範囲が本明細書に含まれ、開示され、例えば、ＨＤＰＥ密度の上限は、０．９６９、０．９５８、０．９４９ｇ／ｃｃであり得る。第１の層中に使用するためのＨＤＰＥ構成成分はまた、１．３ｇ／１０分以下のメルトインデックス、つまりＩ２も有する。１．３ｇ／１０分以下からの全ての個々の値及び下位範囲が本明細書に含まれ、開示される。例えば、ＨＤＰＥのＩ２は、１．３、１．２、１．１、または１．０ｇ／１０分未満であり得る。特定の一実施形態において、ＨＤＰＥのＩ２は、０．０１ｇ／１０分以上であり得る。０．０１ｇ／１０分以上の全ての個々の値及び下位範囲が本明細書に含まれ、開示される。例えば、ＨＤＰＥのＩ２下限は、０．０１、０．０５、０．１、０．５、または１ｇ／１０分であり得る。
【００１６】
第１の層は、好ましくは、密度及びメルトインデックス制限を満たす約５０〜１００％の１つ以上のＨＤＰＥを含有するが、他の材料もまた含有してもよい。したがって、第１の層中に使用するための合計組成物は、有利に７５〜９８％のＨＤＰＥまたは８５〜９０％のＨＤＰＥを含み得る。コア層に少量で有利に添加され得る１つのポリマーは、当該産業において低密度ポリエチレンまたはＬＤＰＥとして知られる、高圧低密度型の樹脂である。０．９１７〜０．９３５ｇ／ｃｃ、好ましくは０．９２０〜０．９２９ｇ／ｃｃの範囲内の密度を有するＬＤＰＥが好ましい。ＬＤＰＥが０．１〜５．０ｇ／１０分、より好ましくは０．３〜２．０ｇ／１０分のメルトインデックスを有することもまた、好ましい。本発明の第１の層は最大５０重量パーセントのＬＤＰＥを含有してもよい一方で、第１の層が２〜２０パーセントのＬＤＰＥ、より好ましくは５〜１５％のＬＤＰＥを含むことが好ましい。
【００１７】
特定の一実施形態において、第１の層は、１．３ｇ／１０分以上のＩ２を有する、５０重量％未満のＨＤＰＥを含有してもよい。５０重量％未満の全ての個々の値及び下位範囲が本明細書に含まれ、開示される。例えば、第１の層中の１．３ｇ／１０分以上のＩ２を有するＨＤＰＥの量は、５０重量％未満、または代替形態において４５重量％未満、または代替形態において４０重量％未満、または代替形態において３５重量％未満であり得る。
【００１８】
別の実施形態において、第１の層は、５０重量％未満のＬＤＰＥを含有してもよい。５０重量％未満の全ての個々の値及び下位範囲が本明細書に含まれ、開示される。例えば、第１の層中のＬＤＰＥの量は、５０重量％未満、または代替形態において４５重量％未満、または代替形態において４０重量％未満、または代替形態において３５重量％未満であり得る。
【００１９】
第２の層は、内表面及び外表面を有し、第２の層の外表面は、第１の層の反対側を向き、第２の層は、外表面上に堆積した金属及び／または金属酸化物層を更に含む。第２の層は、０．９４ｇ／ｃｃ超の密度及び２．０ｇ／１０分以上のメルトインデックスを有するポリエチレンを含む。存在する場合、第３の層もまた、０．９４ｇ／ｃｃ未満の密度及び２．０ｇ／１０分以上のメルトインデックスを有するポリエチレンを含む。
【００２０】
（第２及び第３の層ポリエチレンについて独立して）０．９４ｇ／ｃｍ３（ｇ／ｃｃ）超の密度の全ての個々の値及び下位範囲が本明細書に含まれ、開示され、例えば、密度は、０．９４、０．９４５、０．９５、０．９５５、または０．９６ｇ／ｃｃの下限からの範囲であり得る。特定の一実施形態において、（第２及び第３の層ポリエチレンについて独立して）密度は、０．９８、０．９７、または０．９６ｇ／ｃｃの上限を有する。（第２及び第３の層ポリエチレンについて独立して）２．０ｇ／１０分以上のメルトインデックス（Ｉ２）の全ての個々の値及び下位範囲が本明細書に含まれ、開示され、例えば、メルトインデックスは、２．０、５、１０、５０、または１００ｇ／１０分の下限からの範囲であり得る。特定の一実施形態において、（第２及び第３の層ポリエチレンについて独立して）メルトインデックスは、１，０００、５００、１００、または５０ｇ／１０分の上限を有する。
【００２１】
特定の一実施形態において、本フィルムは、第２の外部層である第３の層を含む。第３の層が存在する場合、第２及び第３の層が外部層であり、第１の層がコア層である。
【００２２】
特定の一実施形態において、第２の層の外表面は処理された表面であり、かつ少なくとも３８ダイン／ｃｍの範囲内の表面エネルギーを有する。３８ダイン／ｃｍの下限からの全ての個々の値及び下位範囲が本明細書に含まれ、開示され、例えば、第２の層の外部表面の表面エネルギーは、３８、４０、４３、または４５ダイン／ｃｍの下限からであり得る。特定の一実施形態において、第２の層の外部表面の表面エネルギーは、４６、４４、または４２ダイン／ｃｍの上限を有し得る。例えば、第２の層の外部表面の表面エネルギーは、３８〜４６ダイン／ｃｍから、または代替形態において４３〜４４ダイン／ｃｍから、または代替形態において４２〜４６ダイン／ｃｍから、または代替形態において３８〜４４ダイン／ｃｍから、または代替形態において４２〜４４ダイン／ｃｍからであり得る。表面処理としては、例えば、コロナ処理及び／またはプラズマ処理、ならびに表面エネルギーを増大させるための他の従来の表面処理が挙げられる。
【００２３】
更に別の実施形態において、第２の層は、０．１〜３の光学密度を有する。０．１〜３の全ての個々の値及び下位範囲が本明細書に含まれ、開示され、例えば、光学密度は、０．１、０．５、１、１．５、２、または２．５の下限から、０．２、０．７、１．３、１．８、２．２、２．７、または３の上限までの範囲であり得る。例えば、光学密度は、０．１〜３、または代替形態において１．２〜３、または代替形態において０．１〜１．７、または代替形態において１〜２であり得る。
【００２４】
金属化プロセスとしては、真空金属化、アーク溶射及びフレーム溶射、電気めっきなどのいくつかのバージョンが挙げられる。パッケージング目的のための最も代表的なプロセスは真空金属化であり、ｈｔｔｐ：／／ｗｗｗ．ｂｏｂｓｔ．ｃｏｍ／ｕｓｅｎ／ｐｒｏｄｕｃｔｓ／ｖａｃｕｕｍ−ｃｏａｔｉｎｇ−ｍｅｔａｌｌｉｚｉｎｇ／ｐｒｏｃｅｓｓ／で閲覧可能な、Ｂｏｂｓｔ  Ｇｒｏｕｐのウェブサイトに見出される説明によると、「真空コーティング及び金属化は、アルミニウムの薄フィルムまたは他のコーティングを材料に適用するプロセスである。原則として、プロセスは、真空炉内でのコーティング材料の蒸発を必要とし、その後、それが通過するにつれて、それは基材のウェブ上に凝縮する。紙金属化及びフィルム金属化は、パッケージング市場区分及び装飾市場区分において利用される。バリア及び装飾市場は、ビールのラベルからチップスの袋まで、それらの幅広い種類の製品について留意される。」
【００２５】
例えば、アルミニウムを含む、パッケージングにおいてバリア目的または審美目的のために典型的に使用される金属が、典型的に使用される。
【００２６】
特定の一実施形態において、複層金属化キャストフィルムは、１．５以上の光学密度を有し、かつ第２の層が金属化されないことを除き同一の構造及び組成を有する比較フィルムと比較して、改善したバリア特性を呈する。
【００２７】
改善したバリア特性は、気体（例えば、酸素またはＣＯ２）バリア、または水蒸気バリア、または風味もしくは香気バリアであり得る。
【００２８】
別の実施形態において、第２の層は、第２の層中のエチレン系ポリマーの重量に基づいて、５０００ｐｐｍ以下の量の、少なくとも１つの移行性及び／または非移行性スリップ添加剤を更に含む。５０００ｐｐｍ以下からの全ての個々の値及び下位範囲が本明細書に含まれ、開示され、例えば、スリップ剤の量は、５０００、２５００、１０００、または５００ｐｐｍの上限からであり得る。ＣＯＦ性能を改善するために、加工助剤などの添加剤またはポリエチレングリコールもまた、フィルムに添加されてもよい。
【００２９】
特定の一実施形態において、第２の及び／または第３の層（すなわち、外部層）は、０．３未満の摩擦係数（ＣＯＦ）を有する。０．３未満からの全ての個々の値及び下位範囲が本明細書に含まれ、開示される。例えば、ＣＯＦは、０．３未満、または代替形態において０．２未満、または代替形態において０．１未満であり得る。
【００３０】
特定の一実施形態において、複層フィルムは、１００ミクロン以下の合計厚さを有する。１００ミクロンの上限からの全ての個々の値及び下位範囲が本明細書に含まれ、開示され、例えば、フィルム厚さは、８０、７０、６０、５０、４０、または３０ミクロンの上限を有し得る。特定の一実施形態において、合計フィルム厚さは、４０、３０、２０、または１０ミクロンの下限を有する。
【００３１】
一実施形態において、複層金属化キャストフィルムは、４００ＭＰａ超の２％ＭＤ係数を有する。４００ＭＰａ超の全ての個々の値及び下位範囲が本明細書に含まれ、開示され、例えば、フィルムの２％ＭＤ係数は、４００、４５０、または５００ＭＰａの下限からであり得る。特定の一実施形態において、２％ＭＤ係数は、１０００、９００、８００、７００、または５００ＭＰａの上限を有する。
【００３２】
別の実施形態において、複層金属化キャストフィルムは、３０グラム未満のＭＤ引裂強度を有する。３０グラム未満からの全ての個々の値及び下位範囲が本明細書に含まれ、開示され、例えば、ＭＤ引裂強度は、３０、２８、２６、または２４グラムの上限を有し得る。特定の一実施形態において、ＭＤ引裂強度は、１０、１２、１４、１６、２０、または２２グラムの下限を有する。
【００３３】
更に別の実施形態において、複層フィルムは、基材上に積層される。許容される基材としては、ポリマー、紙、厚紙、カード用紙、織布及び不織布が挙げられる。
【００３４】
特定の一実施形態において、本発明のフィルムは、当該技術分野において一般に既知であるような従来の押出フィルム法によって作製することができる。本発明の実践には必須ではないものの、フィルムを押出後単軸配向または二軸配向に供することが可能である。いくつかの実施形態において、本発明のフィルムは、少なくとも５０％、好ましくは少なくとも１００％、縦方向及び／または横方向に有利に延伸され得る。
【００３５】
当該技術分野において一般に既知であるように、層のうちのそれぞれは、顔料、無機充填剤、ＵＶ安定剤、酸化防止剤、及びスリップ添加剤または抗ブロック添加剤などの添加剤を含んでもよい。
【００３６】
本発明は、複層フィルムを含むパッケージングを更に提供する。そのようなパッケージングは、液体、固体、または微粒子のために使用することができ、これらには、例えば、パウチ及び一体化パウチなどの可撓性パッケージングの種類を挙げることができる。
【実施例】
【００３７】
表１に記載する３つの異なる等級のＨＤＰＥ、樹脂１、２、及び３を使用して、フィルムを製作した。
【００３８】
【表１】
0006649357.tif 000002
【００３９】
表２は、比較フィルム及び本発明のフィルムの構造を提供し、各「Ａ」層は第２及び第３の層に対応する外部層であり、「Ｂ」層は第１の（コア）層に対応する。「Ｂ」層は、合計フィルム厚さの５０％に寄与し、各「Ａ」層は合計フィルム厚さの２５％に寄与する。
【００４０】
【表２】
0006649357.tif 000003
【００４１】
Ｃｏｌｌｉｎキャストフィルムラインを使用して、フィルムを製作し、製作条件を表３に記載する。全ての流動配向を凍結するための高速冷却及び引き出しを提供するように、実験パラメータを調節した。冷水供給を使用して、冷却温度を安定して維持した。
【００４２】
【表３】
0006649357.tif 000004
【００４３】
１７の試料全てのフィルム特性を、表４に提示する。本発明の実施例は、高分子量（Ｉ２＜１．３ｇ／１０分、Ｍｗ＞１０００００、Ｍｚ＞２９００００）を有するＨＤＰＥ樹脂（密度＞０．９４０ｇ／ｃｃ）を使用することによって、高い係数を有するフィルムを得ることができることを実証する。外部層がより低い分子量（Ｉ２＞２．０ｇ／１０分、Ｍｗ＜１０００００）のポリエチレンから作製されるとき、より良好な光学特性が観察される。
【００４４】
【表４】
0006649357.tif 000005
【００４５】
積層特性：
２５００ｐｐｍの抗ブロック添加剤（シリカ）及び１０００ｐｐｍのスリップ剤（エルカミド）の添加後、２３ミクロンのフィルム厚さを有する本発明の実施例１を、４４ダイン．ｃｍまでコロナ処理し、真空金属化プロセスに供して、２．０光学密度（ＯＤ）のレベルを提供するのに十分な重量のある金属コーティングを形成した。本発明のフィルムに対する金属接着を確認するために、本発明の実施例１を、Ｔｈｅ  Ｄｏｗ  Ｃｈｅｍｉｃａｌ  ＣｏｍｐａｎｙによってＭｏｒｆｒｅｅ  ９７０／ＣＲ  １３７の商品名で提供されるポリウレタン系無溶媒系を有する、標準ＢＯＰＰフィルムに対して積層した。適用した接着性層は、２．０ｇ／ｃｍ２の重量を有する。積層プロセスの３０日後、フィルムについて積層結合強度試験を実行し、表５に記載する。両方のフィルムは、５０ｇｆ／インチよりも高い結合強度を提示し、市場要件のうちのほとんどを満たし、かつ本発明のフィルム表面から金属は取り除かれず、これは、本発明のフィルムによって提供される高い接着を実証する事実であった。ＣＯＦ値もまた測定し、本発明のフィルム１を使用した構造について、値は０．３未満であった。
【００４６】
【表５】
0006649357.tif 000006
【００４７】
本発明は、その趣旨及び本質的特質から逸脱することなく他の形態において実施することができるため、参照は、本発明の範囲を示すものとして、上述の明細書に対してではなく、添付の特許請求の範囲に対してなされるべきである。
なお、本発明には、以下の態様が含まれることを付記する。
〔１〕
複層金属化キャストフィルムであって、
ａ．０．９４ｇ／ｃｃ超の密度及び１．３ｇ／１０分以下のメルトインデックスを有するポリエチレンを含む、第１の層（コア）と、
ｂ．内表面及び外表面を有し、かつ０．９４ｇ／ｃｃ超の密度及び２．０ｇ／１０分以上のメルトインデックスを有するポリエチレンを含む、第２の層であって、前記第２の層の前記外表面が、前記第１の層の反対側を向き、前記第２の層が、前記第２の層の前記外表面上に堆積した金属及び／または金属酸化物を更に含む、第２の層と、を含む、複層金属化キャストフィルム。
〔２〕
２ｇ／１０分以上のメルトインデックス及び０．９４ｇ／ｃｃ未満の密度を有するポリエチレンを含む、第３の層を更に含み、前記第３の層が、前記フィルムの第２の外部層である、〔１〕に記載の複層金属化キャストフィルム。
〔３〕
前記フィルムが、４００ＭＰａ超の２％ＭＤ係数を有する、〔１〕に記載の複層金属化キャストフィルム。
〔４〕
前記フィルムが、１００ミクロン未満の厚さを有する、〔１〕に記載の複層金属化キャストフィルム。
〔５〕
前記フィルムが、３０グラム未満のＭＤ引裂強度を有する、〔１〕に記載の複層金属化キャストフィルム。
〔６〕
前記第２の層の前記外表面が、処理された表面であり、かつ少なくとも３８ダイン／ｃｍの範囲内の表面エネルギーを有する、〔１〕に記載の複層金属化キャストフィルム。
〔７〕
前記フィルムが、０．１〜３の光学密度を有する、〔１〕に記載の複層金属化キャストフィルム。
〔８〕
前記第２の層が、０．３未満の摩擦係数を有する、〔１〕に記載の複層金属化キャストフィルム。
〔９〕
各前記第２及び第３の層が、同一のポリエチレンを含む、〔２〕に記載の複層金属化キャストフィルム。
〔１０〕
前記第１の層が、０．９５ｇ／ｃｃ超の密度を有する直鎖状ポリエチレンを含む、〔１〕に記載の複層金属化キャストフィルム。
〔１１〕
前記第１の層の前記ポリエチレンが、１．０ｇ／１０分以下のメルトインデックスを有する、〔１〕に記載の複層金属化キャストフィルム。
〔１２〕
前記第１の層が、５０重量％未満の１つ以上の追加のポリマーを更に含む、〔１〕に記載の複層金属化キャストフィルム。
〔１３〕
前記１つ以上の追加のポリマーが、低密度ポリエチレンである、〔１２〕に記載の複層金属化キャストフィルム。
〔１４〕
前記フィルムが、１．５以上の光学密度を有し、かつ前記第２の層が金属化されないことを除き同一の構造及び組成を有する比較フィルムと比較して、改善したバリア特性を呈
する、〔１〕に記載の複層金属化キャストフィルム。
〔１５〕
前記第２の層が、アルミニウムで金属化される、〔１〕に記載の複層金属化キャストフィルム。
〔１６〕
〔１〕に記載の複層金属化キャストフィルムを含む、パッケージング。